Procédé de préparation d’un matériau actif pour une électrode de référence, comprenant au moins les étapes consistant en : (1) disposer d’au moins un composé électro-actif sous sa forme réduite, et dont la réaction rédox associée présente un potentiel électrochimique constant pour des états de charge intermédiaire ; (2) disposer dudit composé électro-actif sous sa forme oxydée ; et (3) mélanger les formes réduite et oxydée dudit composé électro-actif dans des proportions ajustées pour obtenir un matériau dont la composition correspond à un état de charge intermédiaire. Procédé selon la revendication précédente, dans lequel ledit composé électro-actif sous sa forme réduite est choisi parmi : • des composés d’intercalation de type LiMO 2 avec M représentant Co, Ni ou Mn ; LiM’ 2 O 4 avec M’ représentant Ni ou Mn ; LiM’’PO 4 avec M’’ représentant Fe, Co, Mn ou Ni ; et • des composés organiques électro-actifs de type P dont la réaction rédox associée présente un potentiel électrochimique constant, en particulier choisis parmi des composés, en particulier des molécules, oligomères ou polymères, porteurs de fonctions rédox choisies parmi : - des radicaux stables O • , N • ou NO • , en particulier des fonctions nitroxyde (NO • ) ou phénoxy (PhO • ) ; tels que par exemple des polymères porteurs de groupements latéraux de structure 2,2,6,6-tétraméthylpipéridinyl-N-oxy (TEMPO) ; - des fonctions éther (-O-) ou thioéther (-S-) conjuguées ; tels que le thianthrène, la phénothiazine, et leurs dérivés de type oligomères ou polymères; les polymères conducteurs π-conjugués de type polythiophène (PT), par exemple le poly(3,4-éthylènedioxythiophène) ; - des fonctions amines conjuguées, notamment des groupes amines aromatiques ou de type hétéroaryle, tels que la dianiline, la triphénylamine, la polyaniline ou le polypyrrole, des molécules de type viologène ou carbazole, les polyviologènes et polycarbazoles ; et d’autres polymères conducteurs π-conjugués, tels que les polyacétylènes. Procédé selon la revendication 1 ou 2, dans lequel le composé électro-actif sous sa forme oxydée (2) est préalablement obtenu à partir dudit composé électro-actif sous sa forme réduite, par oxydation chimique totale à l’aide d’au moins un agent oxydant, par exemple choisi parmi le tétrafluoroborate de nitronium (NO 2 BF 4 ), le tétrafluoroborate de nitrosyle (NOBF 4 ), le persulfate de potassium (K 2 S 2 O 8 ), le nitrate de sodium (NaNO 3 ), le nitrile trifluorométhanesulfonate (NO 2 CF 3 SO 3 ), le permanganate de potassium (KMnO 4 ), l’acide nitrique (HNO 3 ), l’acide sulfurique (H 2 SO 4 ), l’acide peroxydisulfurique (H 2 S 2 O 8 ), l’acide peroxymonosulfurique (H 2 SO 5 ), le « Magic Blue » (Tris(4-bromophenyl)aminium hexachloridoantimonate), le peroxyde d’hydrogène (H 2 O 2 ), le dioxyde de plomb (PbO 2 ), des peracides organiques tels que l’acide métachloroperbenzoïque (mCPBA), des cations métalliques tels que Ce 4+ , Ag + , Cu 2+ , des gaz tels que O 2 , O 3 , N 2 O. Procédé selon la revendication 1, dans lequel ledit composé électro-actif sous sa forme oxydée est choisi parmi : • des composés d’intercalation de type Li 4 Ti 5 O 12 ; et • des composés organiques électro-actifs de type N dont la réaction rédox associée présente un potentiel électrochimique constant, notamment choisis parmi des composés, en particulier des molécules, oligomères ou polymères, porteurs de fonctions rédox choisies parmi : - des fonctions azoïques conjuguées (-N=N-) tel que l’azobenzène ou l’un de ses dérivés, - des fonctions disulfures (-S-S-) tels que les diphényldisulfures, le tétrathionapthtalène, le poly(2,5-dimercapto-1,3,4-thiadiazole), le poly(5,8-dihydro-1H,4H-2,3,6,7-tétrathia-anthracène) ; et - des fonctions carbonyles conjuguées, en particulier contenues au sein de structures quinonoïdes, comme par exemple l’anthraquinone ; de structures anhydrides comme par exemple l’anhydride pyromellitique, de structures dimides comme par exemple le dimide du pérylène ; ou de structures carboxylates comme par exemple le tétracarboxylate de pérylène. Procédé selon la revendication 1 ou 4, dans lequel le composé électro-actif sous sa forme réduite (1) est préalablement obtenue à partir dudit composé électro-actif sous sa forme oxydée, par réduction chimique totale à l’aide d’au moins un agent réducteur, en particulier choisi parmi les métaux alcalins tels que le lithium, le sodium, le potassium ; les hydrures tels que l’hydrure de lithium (LiH) et le borohydrure de sodium (NaBH 4 ), l’hydrogène, le carbone, des sels tels que le sulfite de sodium (Na 2 SO 3 ), l’hydrosulfite de sodium (Na 2 S 2 O 4 ), le thiosulfate de sodium (Na 2 S 2 O 3 ), l’hydrazine (N 2 H 4 ), l’iodure de lithium (LiI). Procédé selon l’une quelconque des revendications précédentes, dans lequel le composé électro-actif (1) est du LiFePO 4 et le composé électro-actif (2) du FePO 4 , en particulier ledit composé électro-actif (2) étant préalablement obtenu par oxydation chimique totale du LiFePO 4 à l’aide d’un agent oxydant, en particulier par réaction avec du NO 2 BF 4 dans l’acétonitrile. Procédé selon la revendication précédente, dans lequel les proportions en composé électro-actif sous forme oxydée et en composé électro-actif sous forme réduite, de préférence sous la forme de poudres, sont ajustées pour obtenir un matériau, en particulier sous la forme de poudre, de composition chimique Li 1-x FePO 4 , avec 0,30 ≤ x ≤ 0,70, en particulier 0,50 ≤ x ≤ 0,60. Procédé selon l’une quelconque des revendications précédentes, dans lequel lesdits composés électro-actifs se présentent sous la forme de poudres, le matériau actif en étape (3) étant obtenu par mélange desdites poudres. Matériau actif pour électrode de référence, obtenu selon le procédé de l’une quelconque des revendications 1 à 8. Matériau actif selon la revendication 9, sous la forme d’une poudre, comprenant : (1) des particules dudit composé électro-actif sous sa forme réduite; (2) des particules dudit composé électro-actif sous sa forme oxydée ; les proportions en particules (1) et (2) étant telles que la composition chimique de ladite poudre correspond à un état de charge intermédiaire. Utilisation d’un matériau actif obtenu selon le procédé de l’une quelconque des revendications 1 à 8, pour la préparation d’une électrode de référence. Procédé de préparation d’une électrode de référence, directement fonctionnelle au sein d’une cellule d’un système de stockage électrochimique, ledit procédé comprenant au moins les étapes consistant en : (i) préparation d’une dispersion, appelée « encre », comprenant, dans un ou plusieurs solvants aqueux et/ou organiques, un matériau actif, en particulier sous la forme d’une poudre, obtenu selon le procédé de l’une quelconque des revendications 1 à 8 ; un ou plusieurs liants et éventuellement un ou plusieurs additifs conducteurs électroniques ; (ii) dépôt de l’encre à la surface d’un collecteur de courant ; (iii) évaporation du ou desdits solvant(s) de l’encre pour former le film d’électrode ; et de préférence (iv) calandrage de l’électrode.